Brevet FR2921929A1 — publié le 20090410

PROCEDE DE PREPARATION DE MATERIAUX POLYMERIQUES DOPES PAR DES ELEMENTS METALLIQUES ET MATERIAUX OBTENUS PAR CE PROCEDE DESCRIPTION DOMAINE TECHNIQUE La présente invention a trait à un procédé de préparation de matériaux polymériques dopés par des éléments métalliques, aux matériaux polymériques susceptibles d'être obtenus par ce procédé, à de nouveaux monomères ainsi qu'à différentes utilisations de ces matériaux polymériques. Ces matériaux polymériques trouvent leur application dans le champ global des applications propres aux matériaux polymériques dopés avec des éléments métalliques, telles que la catalyse supportée, les matériaux luminescents, les matériaux magnétiques, les matériaux à empreinte ionique. En particulier, ils trouvent leur application dans l'élaboration de cibles laser utilisées lors d'expériences de fusion par confinement inertiel. ÉTAT DE LA TECHNIQUE ANTÉRIEURE Eu égard au champ d'application extrêmement vaste de ce type de matériaux, de nombreuses équipes ont axé leur recherche sur des procédés d'élaboration de tels matériaux. Une première stratégie a consisté à imprégner des matériaux polymériques par des solutions de sel métallique. Ainsi, Rinde et al. dans US 4,261,937 décrit une méthode de préparation de mousses polymériques dopées par un élément métallique consistant à verser un gel polymérique dans une solution aqueuse comprenant un sel dudit élément métallique. Le gel est ensuite mis en présence d'une série de solvants de polarité décroissante, afin d'éliminer l'eau introduite. Chaque solvant utilisé doit être capable de solubiliser le solvant précédent et est saturé par le sel métallique choisi. Cette méthode présente toutefois l'inconvénient majeur que la répartition de l'élément métallique ne peut pas être parfaitement homogène au niveau atomique, car il se produit des phénomènes de cristallisation de sels métalliques au séchage, qui s'ensuit par la formation de nano- ou microcristaux dans le matériau. D'autre part, du fait que l'imprégnation est réalisée sur un gel polymérique, la diffusion des éléments métalliques ne se produit pas dans la totalité du gel. Une deuxième stratégie a consisté, non pas à imprégner des matériaux polymériques par une solution de sel métallique, mais à doper ce type de matériaux par l'utilisation de particules métalliques solides. Ainsi, Faith et al. dans Fusion Science and Technology, vol.45, Mar. 2004, p.90-94, décrivent un procédé de réalisation de mousses chargées de particules solides d'or, ces mousses étant réalisées par polymérisation in situ en présence desdites particules du monomère triméthylolpropanetriacrylate. Toutefois, ce procédé ne permet pas une répartition homogène au sein du matériau, le dopant étant sous la forme de particules agglomérées comprenant plusieurs dizaines voire centaines d'atomes. Enfin, une stratégie plus récente a consisté à réaliser des matériaux polymériques par copolymérisation de monomères organométalliques, c'est- à-dire de monomères dont l'élément métallique est lié de façon covalente à un ou plusieurs atomes du monomère (tel que décrit dans Tetrahedron Letters, 2000, 41, 4905). Toutefois, ce type de stratégie peut s'avérer difficile à mettre en oeuvre, car il nécessite le développement d'une chimie spécifique à chaque métal susceptible d'être utilisé comme élément métallique dopant. Ainsi, il existe un véritable besoin pour un procédé de préparation de matériaux polymériques dopés par un élément métallique, qui permette une incorporation homogène dudit élément métallique dans le matériau et qui ne nécessite pas le développement d'une chimie spécifique à l'élément métallique à incorporer. EXPOSÉ DE L'INVENTION Pour ce faire, les Inventeurs ont mis en place, de façon judicieuse, un procédé de préparation d'un matériau polymérique dopé par un élément métallique alliant à la fois la technologie de la polymérisation et la technologie de la chimie de coordination. Ainsi, l'invention a trait à un procédé de préparation d'un matériau polymérique dopé par au moins un élément métallique comprenant une étape de polymérisation d'un complexe de coordination dudit élément métallique formé dudit élément et d'un ou plusieurs ligands dudit élément, le ou lesdits ligands appartenant à au moins un monomère comprenant au moins un groupe éthylénique. On précise que, par complexe de coordination, on entend, au sens de l'invention, un édifice polyatomique comprenant l'élément métallique dopant autour duquel des groupes appartenant à au moins un monomère sont liés par des liaisons de coordination, la liaison de coordination étant créée par apport d'un doublet d'électrons appartenant auxdits groupes dans une orbitale vide de l'élément métallique. Le procédé de l'invention présente ainsi les avantages suivants . - il permet l'incorporation, dans des matériaux polymériques, d'une large diversité d'éléments métalliques, du fait que la liaison entre les éléments métalliques et le ou les monomères s'effectue par liaison de coordination ; - il permet une répartition de l'élément 25 métallique à l'échelle atomique ; - il permet une incorporation de taux élevés d'élément métallique, ledit taux étant fonction de la quantité de complexe de coordination mis en jeu lors de l'étape de polymérisation. 30 Selon l'invention, les monomères comportant des groupes susceptibles de constituer des ligands sont des monomères comportant au moins un groupe porteur d'un doublet libre, en particulier un groupe amine, et éventuellement au moins un groupe chargé négativement, en particulier un groupe carboxylate. Des monomères avantageux peuvent comprendre à la fois au moins un groupe amine et au moins un groupe carboxylate, ces deux types de groupes pouvant provenir d'un reste d'acide aminé. Plus précisément, des monomères susceptibles d'être utilisés dans le procédé de l'invention et de former des complexes de coordination peuvent répondre à la formule (I) suivante : RRI R2 (I) dans laquelle : - R représente un groupe choisi parmi les groupes de formules suivantes . R6 R6 - R1 et R2 représentent, indépendamment, H, un groupe 20 alkyle, un groupe aryle, un groupe de formules suivantes . i ^ /R' /' m o Riz Ris R9 R11 et R12 correspondant, indépendamment, à des groupes répondant à la même définition que R1 et R2 donnée ci- dessus ; - R' est un groupe OR13r amine; - R3, R4, R5, R6, R7, représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, -0- alkyle étant éventuellement perfluorés, un ou plusieurs atomes d'oxygène, d'azote, de soufre et/ou de sélénium pouvant s'intercaler dans lesdits groupes, à condition que l'un au moins des R3, R4, R5, R6, R7représente un groupe éthylénique; - R8, R9 et R10 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, -0- alkyle étant éventuellement perfluorés, un ou plusieurs atomes d'oxygène, d'azote, de soufre et/ou de sélénium pouvant s'intercaler dans lesdits groupes ; - R13 représente H, un métal, tel qu'un métal alcalin, un groupe alkyle, un groupe aryle, un groupe acyle, un groupe alkylaryle, lesdits groupes alkyle, aryle, alkylaryle étant éventuellement perfluorés et un ou plusieurs atomes d'oxygène, de soufre et/ou de sélénium pouvant s'intercaler dans lesdits groupes ; - k, 1 et m sont des entiers allant de 0 à 20 ; et les sels de ceux-ci. Avant d'entrer plus en détail dans la description des monomères susmentionnés, nous proposons les définitions suivantes. Par groupe alkyle, on entend, généralement, dans ce qui précède et ce qui suit, un groupe alkyle linéaire ou ramifié comprenant de 1 à 20 atomes de carbone ou cyclique comprenant de 3 à 20 atomes de carbone. On peut citer, à titre d'exemples, le groupe méthyle, éthyle, n-propyle, i-propyle, n-butyle, n- dodécanyle, i-butyle, t-butyle, cyclopropyle, cyclohexyle. Par groupe aryle, on entend, généralement, dans ce qui précède et ce qui suit, un groupe aryle comprenant de 6 à 20 atomes de carbone. On peut citer, à titre d'exemples, le groupe benzyle, naphtyle, biphényle. Par groupe alkylaryle, on entend, généralement, dans ce qui précède et ce qui suit, un groupe aryle de même définition que celle donnée ci- dessus, ledit groupe étant substitué par au moins un groupe alkyle de définition identique à celle donnée ci-dessus. Par groupe -0-alkyle, -0-aryle, on entend un groupe alkyle ou un groupe aryle, répondant à la même définition que celle donnée ci-dessus, le groupe alkyle ou aryle étant, dans ce cas, relié à une autre partie du monomère par l'intermédiaire d'un atome d'oxygène. Par groupe perfluoré, on entend un groupe 10 dont tous les atomes d'hydrogène sont substitués par des atomes de fluor. Lorsque l'on précise que un ou plusieurs atomes d'oxygène, d'azote, de soufre et/ou de sélénium pouvant s'intercaler dans lesdits groupes (à savoir les 15 groupes alkyle, aryle, alkylaryle, -0-aryle, -0-alkyle), cela signifie, en d'autres termes, qu'un atome de carbone est remplacé par un groupe -0-, -S-, -N- ou -Se-. Par groupe éthylénique, on entend un groupe 20 carboné comprenant deux atomes de carbone liés par une double liaison, ce groupe étant susceptible d'être polymérisé par voie radicalaire. Un groupe éthylénique particulier est un groupe vinyle CH2=CH-, (alkyl)acrylate, tel qu'un groupe (méth)acrylate. 25 Par groupe acyle, on entend un groupe -CO-alkyle, le groupe alkyle répondant à la même définition que celle donnée ci-dessus. Par sel, on entend les composés de structure ionique. Par exemple, on peut citer les sels 30 carboxylates métalliques, lorsque R' correspond à OR13 avec R13 étant un métal. Dans ce cas de figure, par métal, on entend classiquement un métal monovalent, tel qu'un métal alcalin, comme Na, K. Par élément métallique, on entend, classiquement, un métal alcalin, un métal alcalino- terreux, un métal de transition, un lanthanide, un actinide ainsi que les éléments Al, Ga, Ge, In, Sn, Sb, Tl, Pb, Bi et Po. En particulier, l'élément métallique est avantageusement un lanthanide, tel que l'ytterbium. 10 On précise que les indices k, 1, m représente le nombre de répétitions du motif pris entre parenthèses, ce nombre pouvant aller de 0 à 20. 15 Des monomères particuliers peuvent être ceux, pour lesquels R est un groupe de formule : et l'un au moins des R1 et R2 est un groupe de formule : O R3 à R7, R', 1 et m ayant les mêmes significations que celles explicitées ci-dessus, avec toujours la condition que l'un au moins des R3 à R7 représente un 25 groupe éthylénique. 20 Plus particulièrement, des monomères conformes à la définition donnée ci-dessus sont des monomères pour lesquels R est un groupe de formule : R1 est un groupe de formule : R' o et R2 est un atome d'hydrogène, 1 et m, R3 à R7 et R' ayant les mêmes significations que celles données ci- dessus, avec la condition que l'un au moins des R3 à R7 représente un groupe éthylénique. En particulier, 1 et m peuvent être égaux à 1. Un monomère particulier de ce type répond à la formule (II) suivante : o O R13 (II) R13 représentant, en particulier, H, un métal tel qu'un métal alcalin (comme Na, K) ou un groupe alkyle, tel qu'un groupe éthyle. Un autre groupe de monomères tombant sous le coup de la définition des monomères de formule (I) correspond aux monomères pour lesquels R est un groupe de formule : R1 est un groupe de formule : i' R' m o et R2 est un groupe de formule : 1 et m, R3 à R7 et R' ayant les mêmes significations que celles données ci-dessus, avec la condition que l'un au moins des R3 à R7 représentent un groupe éthylénique. En particulier, 1 et m peuvent être égaux à 1. Un monomère particulier de ce type répond à la formule (III) suivante : o (III) R13 représentant, en particulier, H, un métal (tel qu'un métal alcalin comme Na, K) ou un groupe alkyle, tel qu'un groupe éthyle. D'autres monomères susceptibles d'être utilisés, avantageusement, dans le procédé de l'invention peuvent être des monomères comportant une amine cyclique comprenant au moins deux atomes d'azote. Des monomères particuliers de ce type répondent à la formule (IV) suivante (IV) dans laquelle : - R14 représente un groupe choisi parmi les groupes de 15 formules suivantes : R16 - R'1 et R'2 représentent, indépendamment, un groupe alkyle, un groupe aryle, un groupe de formules suivantes . R' o Riz Rio R9 R11 et R12 correspondant, indépendamment, à des groupes répondant à la même définition que R'1 et R'2 donnée ci- dessus ; - R' est un groupe OR13r amine ; - R3, R4, R5, R6 et R7 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, - 0-aryle, -0-alkyle étant éventuellement perfluorés, un ou plusieurs atomes d'oxygène, d'azote, de soufre et/ou de sélénium pouvant s'intercaler dans lesdits groupes, à condition que l'un au moins des R3, R4, R5, R6, R7 représente un groupe éthylénique; - R8r R9 et R10 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, 0-alkyle étant éventuellement perfluorés, un ou plusieurs atomes d'oxygène, d'azote, de soufre et/ou de sélénium pouvant s'intercaler dans lesdits groupes ; - R15 représente un groupe de formules suivantes : R6 les R3 à R10 étant tels que définis ci-dessus ; R13 représente H, un métal, un groupe alkyle, un groupe aryle, un groupe acyle, un groupe alkylaryle, lesdits groupes alkyle, aryle, alkylaryle étant éventuellement perfluorés et un ou plusieurs atomes d'oxygène, de soufre et/ou de sélénium pouvant s'intercaler dans lesdits groupes ; - R16 représente un groupe de formule : R'2 les R'1 et R'2 étant tels que définis ci-dessus ; - k, 1, m, u, p, q, r, x et w sont des entiers allant de 0 à 20, v est un entier allant de 1 à 20, à la condition que, lorsque x est égal à 0, (r+q) est au moins égale à 2, et lorsque x est égal à 1, au moins l'un des p, q, r est différent de O. On précise que p, q, r et x correspondent au nombre de répétitions du motif pris entre parenthèses (pour p, q et r) ou entre crochets (pour x). Avantageusement, des monomères intéressants sont des monomères, pour lesquels R14 représente un groupe de formule suivante : R6 et l'un au moins des R'1 et R'2 représente R' m o les R3 à R-7, R', 1 et m répondant à la même définition que celle donnée ci-dessus, p, q, r et x étant avantageusement, au moins égaux à 1, à la condition toujours que l'un au moins des R3 à R7 représente un groupe éthylénique. Plus particulièrement, des monomères conformes à la définition donnée ci-dessus sont des monomères pour lesquels R14 est un groupe de formule : R6 R'1 et R'2 représentent un groupe de formule : R' O les R3 à R7, R', 1 et m répondant à la même définition que celle donnée ci-dessus, p, q, r et x étant, avantageusement au moins égaux à 1, à la condition toujours que l'un au moins des R3 à R7 représente un groupe éthylénique. En particulier, 1 et m peuvent être des entiers égaux à 1 et p, q, r et x peuvent être des entiers égaux à 2. Un monomère particulier répondant à la définition ci-dessus est un monomère répondant à la 20 formule (V) suivante : R 3O (V) R13 représentant, en particulier, H, un groupe alkyle, tel qu'un groupe éthyle, un métal. Ainsi, pour le monomère de formule (V), R14 5 correspond à un groupe de formule : tandis que R1 et R2 correspondent à un groupe de formule -CH2-COOR13r et p, q, r et x sont des entiers égaux à 2. 10 Avantageusement, R14 peut représenter, également, un groupe de formule : et l'un au moins des R'1 et R'2 représente : R' m O 15 Ris, R16, R', m, u et v répondant aux mêmes définitions que celles données ci-dessus, et p, q, r et x étant, avantageusement, au moins égaux à 1. On précise que, lorsque R14 correspond à un groupe de formule les monomères peuvent être représentés par la formule 5 générale suivante (CH2)w Un groupe de monomères particuliers tombant sous le coup de la définition donnée ci-dessus correspond à ceux pour lesquels R15 correspond à un 10 groupe de formule R6 1, et les R3 à R7 répondant à la même définition que celle donnée ci-dessus, avec la condition que l'un au moins des R3 à R7 représentent un groupe éthylénique, 15 et les groupes R'1 et R'2 représentent un groupe de formule : R' m O avec m et R' répondant aux mêmes définitions que celles données ci-dessus, p, q, r et x étant, avantageusement, au moins égaux à 1. En particulier, p, q, r, x, u, v et w représentent, par exemple, un entier égal à 2. Un monomère particulier entrant sous le coup de la définition précédente répond à la formule (VI) suivante : OR13 OR~3 N \ ^'~ v \N ~N R130 R,3O (VI) R13 représentant, en particulier, H, un métal, ou un groupe alkyle, tel qu'un groupe éthyle, et les sels éventuels de celui-ci. Ainsi, pour ce monomère de formule (VI), les R15 représentent un groupe de formule : tandis que R'1 et R'2 correspondent à un groupe de formule -CH2-COOR13r et p, q, r, x, u, v et w sont des entiers égaux à 2.15 De part la présence d'atomes d'azote porteurs de doublets libres, ces monomères sont aptes à former un complexe de coordination avec l'élément métallique approprié. L'élément métallique peut être un métal alcalin, un métal alcalino-terreux, un métal de transition, un lanthanide, un actinide ainsi que les éléments Al, Ga, Ge, In, Sn, Sb, Tl, Pb, Bi et Po. En particulier, l'élément métallique est avantageusement un lanthanide, tel que l'ytterbium. La formation de complexes de coordination sera explicitée davantage ci-dessous. Ainsi, avant l'étape de polymérisation, le procédé de l'invention peut comprendre une étape de préparation du complexe de coordination susmentionné. Par exemple, la formation du complexe peut consister à mettre en contact les monomères susmentionnés avec une solution aqueuse et/ou organique comprenant l'élément métallique approprié. Classiquement, l'étape de polymérisation du procédé de l'invention se déroule, outre la présence du complexe de coordination, en présence éventuellement d'un initiateur de polymérisation et éventuellement d'un solvant porogène et d'un ou plusieurs comonomères. Avantageusement, lorsque l'étape de polymérisation se déroule sans comonomères, les monomères entrant dans la constitution des complexes de coordination comprendront au moins deux groupes éthyléniques. L'initiateur de polymérisation est un amorceur radicalaire classiquement choisi parmi les composés peroxydes, azonitriles (tel que le 2,2'-azobisisobutyronitrile), azoesters, azoamides. L'initiateur peut être introduit, dans le milieu de polymérisation, selon des quantités variables, par exemple, selon des quantités pouvant aller de 0 à 50% massique, par rapport à la masse totale de monomères mis en jeu. Le solvant porogène peut être un solvant organique polaire, apolaire et peut être choisi parmi les solvants éthers (tels que le tétrahydrofurane), le diméthylsulfoxyde, des solvants phthalates (tels que le diméthylphthalate, le dibutylphthalate), des solvants alcooliques (tels que le méthanol, l'éthanol), des solvants aromatiques (tels que le toluène, le fluorobenzène), des solvants cétones. L'étape de polymérisation peut être réalisée en présence d'un ou plusieurs comonomères, lesdits comonomères étant, généralement différent des monomères entrant dans la constitution des complexes de coordination. Ces comonomères peuvent être choisis parmi les monomères styréniques ou les monomères acrylates. Avantageusement, les comonomères comprennent au moins deux groupes éthyléniques, assurant ainsi un rôle d'agent de réticulation. Les matériaux ainsi obtenus présentent une bonne tenue mécanique. Des comonomères susceptibles d'être utilisés peuvent être des monomères styréniques de formule (VII) suivante : (R17 )ù) 6-n n (VII) dans laquelle les (6-n) R17r identiques ou différents, représentent un atome d'hydrogène, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, -0- alkyle étant éventuellement perfluorés et n est un entier allant de 1 à 3, de préférence, n étant égal à 2. En particulier, un comonomère approprié peut être le divinylbenzène, en particulier le 1,4- divinylbenzène. Des comonomères susceptibles d'être utilisés peuvent être également des composés acrylates de formule (VIII) suivante : dans laquelle R18 représente un groupe alkyle, R19 représente H ou un groupe alkyle et n étant un entier allant de 1 à 3. R18 CH2ùO II 'bH2/ O n (VIII) En particulier, un comonomère approprié de ce type peut être le triméthylolpropanetriacrylate (connu sous l'abréviation TMPTA) de formule suivante : CH2-O-CO-CH-CH2 CH3-CH2-C CH2-O-CO-CH-CH2 \CH2-O-CO-CH-CH2 Classiquement, l'étape de polymérisation est réalisée à une température allant de 40 à 100°C. En particulier, l'étape de polymérisation peut consister en : - la copolymérisation d'un complexe de coordination formé d'un monomère de formule (V) et d'ytterbium, en présence de divinylbenzène ; - la polymérisation d'un complexe de coordination formé de monomères de formule (II) et d'ytterbium ; - la copolymérisation d'un complexe de coordination formé de monomères de formule (II) et d'ytterbium, en présence de divinylbenzène ou de triméthylolpropanetriacrylate ; - la polymérisation d'un complexe de coordination formé de monomères de formule (III) et de cuivre. Après l'étape de polymérisation, un gel est obtenu, correspondant à un réseau tridimensionnel, dont la structure est imprégnée par le solvant. Le gel, une fois synthétisé, doit être séché, afin d'obtenir le matériau polymérique dopé sec. Ainsi, le procédé comprend avantageusement une étape de séchage du gel obtenu, cette étape étant avantageusement une étape de séchage supercritique au CO2. Pour ce faire, cette étape de séchage supercritique au CO2 peut être précédée d'une étape d'échange de solvant consistant à remplacer le solvant présent dans les pores du gel par un solvant miscible au CO2. Cette étape de séchage supercritique au CO2 permet notamment de respecter l'intégrité physique de la mousse. L'on obtient, grâce au procédé de l'invention, des matériaux polymériques dopés par un élément métallique, présentant un pourcentage élevé d'élément métallique (pouvant être supérieur à 20% massique) et avec une répartition à l'échelle moléculaire de l'élément métallique au sein du matériau. Ainsi, l'invention a trait à des matériaux polymériques dopés par au moins un élément métallique susceptibles d'être obtenus par un procédé tel que défini ci-dessus. Ces matériaux peuvent être utilisés dans de nombreux domaines nécessitant la mise en oeuvre de matériaux dopés par des éléments métalliques et notamment dans l'élaboration d'éléments de cibles laser utilisés, en particulier, dans des expériences de fusion par confinement inertiel. Des matériaux particuliers conformes à l'invention sont des matériaux obtenus par : - la copolymérisation d'un complexe de coordination formé d'un monomère de formule (V) et d'ytterbium, en présence de divinylbenzène ; la polymérisation d'un complexe de coordination formé de monomères de formule (II) et d'ytterbium ; la copolymérisation d'un complexe de coordination formé de monomères de formule (II) et d'ytterbium, en présence de divinylbenzène ou de triméthylolpropanetriacrylate ; - la polymérisation d'un complexe de coordination formé de monomères de formule (III) et de cuivre. Ils peuvent être utilisés en tant que catalyseur, en tant que matériaux luminescents, magnétiques. Enfin, ils peuvent être utilisés en tant que matériaux à empreinte ionique. Pour ce faire, les matériaux dopés obtenus par le procédé de l'invention peuvent être soumis à un traitement acide, destiné à éliminer une partie des éléments métalliques complexés empreintes spécifiques de l'élément du métal initialement introduit. De ce il en résulte un matériau dit � à empreinte capable de piéger sélectivement l'élément 25 métallique � imprimé � lors d'une mise en contact avec un fluide comprenant ledit élément métallique. Ce type de matériaux peut ainsi être utilisé pour l'extraction sélective de métaux, notamment, lors du retraitement d'effluents de combustibles nucléaires, tel que la 30 séparation des lanthanides, ou encore la décontamination de fluides biologiques. dans ledit matériau. Les sites vacants constituent ainsi des spécifique traitement, ionique �, Parmi les monomères susceptibles d'être utilisés dans le cadre du procédé de l'invention, certains sont nouveaux. Ainsi, l'invention a trait également à de nouveaux monomères, ces monomères correspondant à ceux de formules générales (I) et (IV) définies ci-dessus et à ceux des formules particulières (II), (III), (V) et (VI) telles que définies ci-dessus. Ces monomères sont fabriqués classiquement par des réactions de substitutions nucléophiles entre des amines et des composés halogénés. Ainsi, à titre d'exemple, la préparation du monomère final de formule (V), avec R13 correspondant à H ou Na, peut se dérouler, par exemple selon le schéma réactionnel suivant en trois étapes : - une première étape 1) consistant en une fonctionnalisation avec un composé bromoacétate d'alkyle ; - une seconde étape 2) consistant en une alkylation ; - une troisième étape 3) consistant en une déprotection en milieu acide ou basique pour libérer les groupes carboxyliques Br" OAIk NH HN K2CO3/CHC13 1) AIkO 3) Milieu acide ou basique OH HO Alk correspondant à un groupe alkyle, tel qu'un groupe méthyle, éthyle, propyle, butyle (en 5 particulier, t-butyle). Comme mentionné précédemment, les monomères tels que définis ci-dessus sont utilisés sous forme de complexe de coordination avec au moins un élément métallique dans le procédé de préparation des matériaux polymériques de l'invention. Ainsi, l'invention a trait également à des complexes de coordination comprenant au moins un élément métallique et au moins un monomère de formules (I) à (VI) telles que définies ci-dessus. L'élément métallique peut être un métal alcalin, un métal alcalino-terreux, un métal de transition, un lanthanide, un actinide ainsi que les éléments Al, Ga, Ge, In, Sn, Sb, Tl, Pb, Bi et Po. En particulier, l'élément métallique est avantageusement un lanthanide, tel que l'ytterbium. Les complexes de coordination susmentionnés sont obtenus par mise en contact des monomères de formules (I) à (VI) telles que définies ci-dessus, éventuellement sous forme de sels, avec un composé de MXn, M représentant l'élément métallique, X un anion et n la valence dudit élément métallique. A titre d'exemples, X peut être un chlorure, bromure, fluorure, iodure, iodate, nitrate, sulfate, sulfonate, sulfite, nitrate, nitrite, phosphate, phosphite, cyanure, azidure, hydroxyle, chlorate, perchlorate, acétate, trifluorométhanesulfonate (ou triflate), trifluoroacétate, trichloroacétate, alcoxyde, acétylacétonate, cyclopentadiényle, alcynure. La réaction de formation des complexes peut être effectuée en milieu aqueux, organique ou en émulsion multiphasique. Des complexes particuliers sont des complexes de monomères de formule (II), (III) ou (V) avec un élément métallique, tel que l'ytterbium ou le cuivre. L'invention va maintenant être décrite plus en détail par rapport aux exemples donnés ci-dessus, fournis à titre illustratif et non limitatif. EXPOSÉ DÉTAILLÉ DE MODES DE RÉALISATION PARTICULIERS EXEMPLE 1 Cet exemple illustre la préparation d'un 15 monomère de formule suivante : dit composé Gly2OEt. Dans un ballon bicol de 250 mL surmonté d'un réfrigérant, sous atmosphère d'argon, on charge 20 21,9 g d'hydrochlorure de glycinate d'éthyle (3 éq., 157,2 mmoles), 18,1 g de carbonate de potassium (2,5 éq., 131,0 mmoles) et 150 mL d'acétonitrile anhydre. Le mélange est agité vigoureusement durant 10 minutes à température ambiante et on additionne 8 g de chlorure 25 de 4- vinylbenzène (1 éq., 52,4 mmoles). Le milieu réactionnel est porté à 70°C et agité vigoureusement durant 18 heures. Le milieu réactionnel est ensuite laissé revenir à température ambiante et filtré afin d'éliminer les sels. Après évaporation du filtrat sous pression réduite, on obtient 19,4 g de produit brut sous la forme d'une huile visqueuse de couleur jaune. Le produit brut est purifié sur gel de silice neutralisé par de la triéthylamine (300 g de silice, éluant : 100% dichlorométhane puis mélange dichlorométhane/méthanol 98/2). On isole 11,3 g de produit sous la forme d'un liquide jaune pâle. Rendement : 98%. Caractéristiques physico-chimiques: RMN'H (200,13 MHz, CDC13) : SH 1,27 (3H, t, j = 7,2 Hz, CH2CH3) , 2,00 (1H, s, NH), 3,40 (2H, s, -CH2CO-), 4,13 (2H, s, CH Ar.) , 4,18 (2H, q, j = 7,2/7,0 Hz, CH2CH3) , 5,21 (1H, dd,j = 0,7/10,8 Hz, CH=CH2), 5,74 (1H, d,j = 0,7/17,6 Hz, CH=CH2), 6,70 (1H, dd,j = 10,8/17,6 Hz, CH=CH2.), 7,28 (2H, d,j = 8,0 Hz, CH-Ar), 7,37 (2H, d,j = 8,2 Hz, CH-Ar) P.MN13C (50,32 MHz, CDC13) : 8, 13,8; 43,6; 52,5; 60,3; 113,0; 125,9 (2C) ; 128,0 (2C) ; 136,1; 136,2; 139,0; 173,9 EXEMPLE 2 Cet exemple illustre la préparation du monomère de formule suivante :25 0 dit composé G1y2'OEt. Dans un ballon de 100 mL surmonté d'un réfrigérant, sous atmosphère d'argon, on charge 1 g d'hydrochlorure de glycinate d'éthyle (7,1 mmoles), 3,37 g de carbonate de potassium (1,7 éq., 12,2 mmoles), 2,18 g de chlorure de 4-vinylbenzyle (2 éq., 14,3 mmoles), 5% molaire d'iodure de sodium et 30 mL d'acétonitrile anhydre. Le mélange est porté à 70°C et agité durant 16 heures. Le milieu réactionnel est ensuite laissé revenir à température ambiante et filtré afin d'éliminer les sels. Le solvant est évaporé sous pression réduite et le résidu est repris dans 20 mL déther éthylique. Les sels, qui ont à nouveau précipités, sont éliminés par filtration. Après évaporation du filtrat sous pression réduite, on obtient 2,17 g d'une huile de couleur jaune pure à 95%. Rendement : 87%. Caractéristiques physico-chimiques: RMN'H (200,13 MHz, CDC13) : SH 1,29 (3H, t, j = 8,0 Hz, CH2CH3) , 3,32 (2H, s, CH2CO), (3,83 4H, s, CH Ar) , 4,19 (2H, q, j = 8,0/6,0 Hz, CH2CH3), 5,24 (2H, dd, j = 0,8/12,0 Hz, CH=CH2), 5,77 (2H, dd, j = 0,8/18,0 Hz, CH=CH2), 6,75 (2H, dd, j = 10,8/17,6 Hz, CH=CH2), 7,0 - 7,40 (8H, m, CH-Ar) EXEMPLE 3 Cet exemple illustre la préparation du 5 monomère de formule suivante : /V \N N HO O a) lère étape : Synthèse du 1, 4, 7-Tris (tertbutoxycarboxyméthyle)-1,4,7,10-tétraazacyclododécane de formule suivante : Dans un ballon surmonté d'une ampoule à brome, on place 1 g de cyclène (5,8 mmoles), 0,8 g de carbonate de potassium (5,8 mmoles, 1 éq.) et 150 mL de chloroforme anhydre. Le mélange est vigoureusement 15 agité et on additionne goutte à goutte, durant 4 heures, une solution de tert-butylbromoacétate (3 éq., 3,39 g, 17,4 mmoles) dans 50 mL de chloroforme anhydre. Après addition complète, le milieu est agité à 1-Bu 32 OH HO 10 température ambiante durant 72 heures. Le milieu réactionnel est ensuite filtré afin d'éliminer les sels et le filtrat est évaporé. Le résidu est solubilisé dans 10 mL de toluène à chaud puis la solution est laissée à revenir à température ambiante. Le solide qui est cristallisé est récupéré par filtration, lavé avec 10 mL de toluène et séché sous pression réduite. On isole 2,50 g de 1,4,7-tris(tert-butoxycarboxyméthyle)- 1,4,7,10-tétraaazacyclodécane sous la forme d'une poudre blanche. Rendement=82 %. Caractéristiques physico-chimiques: RMN1H (200,13 MHz, CDC13) : bH 1,43 (18H, s, tert-Bu), 1,48 (9H, s, tert-Bu), 2,89-3,08 (16H, m, -CH2-CH2N-)115 3,28 (2H, s, -CH2CO2-) , 3,36 (4H, s, -CH2CO2-), 9,94 (1H, m, NH) b) Deuxième étape : Synthèse du N-{5- [4, 7,10-tris (tert-butoxycarbonylméthyl) -1, 4, 7,10- 20 tétraazacyclododécan-1-yl]-méthyle}styrène de formule suivante : 1-Bu \ 1-Bu Dans un ballon bicol surmonté d'un refrigérant et sous atmosphère d'argon, on charge avec 2,40 g de 1,4,7-tris(tert-butoxycarboxyméthyle)-1,4,7,10-tétraazacyclododécane (4, 67 mmoles), 1,1 g de 4-chlorovinylbenzyle (1,5 éq., 7,00 mmoles), 0,97 g de carbonate de potassium (1,5 éq., 7 mmoles), 0,7 g d'iodure de sodium (1 éq., 4,67 mmoles) et 70 mL d'acétonitrile anhydre. Le milieu réactionnel est agité et porté à la température de 70°C durant 20 heures. Le milieu est ensuite laissé revenir à température ambiante, filtré et le filtrat est évaporé sous pression réduite. L'huile obtenue est reprise dans 100 mL d'éther diéthylique et le mélange est abandonné 1 heure. Le solide, qui a précipité, est récupéré par filtration, lavé avec deux fois 30 mL d'éther diéthylique et séché sous vide. On obtient 2,46 g de N-{5-[4,7,10-Tris(tert-butoxycarbonylméthyl)-1,4,7, 10-tétraazacyclodécan-l-yl]méthyle}styrène sous la forme d'une poudre blanche. Rendement : 84%. Caractéristiques physico-chimiques RMN'H (200,13 MHz, CDC13) : bH 1,46 (27H, s, tert-Bu), 2,10-2,52 (16H, m, -CH2-CH2N), 2,81 (6H, m, -CH2CO2-), 3,02 (2H, s, CH2Ar) , 5,24 (1H, d, j = 10,6 Hz, CH2=CH), 5,70 (1H, d,j = 18 Hz, CH2=CH), 6,64 (1H, dd,J = 11/18 Hz, CH=CH2), 7,29 (2H, d, j = 9,2 Hz, CHAr), 7,38 (2H, d,j = 9,9 Hz, CH-Ar) Rre3c (50,32 MHz, CDC13) : 8c 27,4; 27,5; 49,4 (m.) ; 55,2; 55,4; 58,8; 81,9; 82,4; 113,8; 126,0; 129,8; 135,6; 136,3; 136,7; 172,0; 173,9 (2C). MALDI-TOF: MH+ = 631,443; MNa+ = 653,425 (Valeurs théoriques : 631,443 et 653,425) c) 3ème étape : Synthèse de l'acide N-{5-[4,7,10-tris(acétique)-1,4,7,10-tétraazacyclododécan-l-yl]-méthyle} -styrène (dit composé L1) de formule suivante : A une solution de N-{5-[4,7,10-tris(tertbutoxycarbonylméthyl)-1,4,7, 10-tétraazacyclododécan-1- yl]méthyle}styrène (2,0 g, 3,17 mmoles) dans 40 mL de dichlorométhane, refroidie dans un bain de glace, on additionne goutte à goutte une solution de 10 mL d'acide trifluoroacétique dans 40 mL de dichlorométhane. Le milieu réactionnel est agité 16 heures à température ambiante puis le solvant est évaporé sous pression réduite. L'acide trifluoroacétique résiduel est co-évaporé à l'aide d'éthanol. Le résidu semi-solide obtenu est dissous dans 15 mL d'acétone anhydre et floculé dans 250 mL d'éther éthylique anhydre. Le surnageant est éliminé et, après séchage, sous vide du précipité, on isole 1,36 g d'acide N-{5-[4,7,10-tris(acétique)-1,4,7,10-tétraazacyclodécan-1-yl]-méthyle} styrène sous la forme d'une poudre jaune avec un rendement de 93%. Caractéristiques physico-chimiques RMN'H (200,13 MHz, DMSO-d6) : SH 2,60-3,43 (24H, m, CH2), 4,21 (3H, m, COOH), 5,26 (1H, m, CH2=CH), 5,79 (1H, m, CH2=CH), 6,71 (1H, m, CH=CH2), 7,0-7,47 (4H, m, CH Ar) RMNl3c (50,32 MHz, DMSO-d6) : b, 48,6 (m) ; 55,8 (m) ; 81,2; 81,8; 115,6; 125,8; 126,6; 130,5; 135,9; 138.0; 170,0; 172,0 Spectrométrie de masse FAB+ MH+=463 ; MNa+=485 (Valeurs théoriques : 463 et 485) EXEMPLE 4 Cet exemple illustre la synthèse d'un complexe N-{5-[4,7,10-tris(acétate)-1,4,7,10-tétraazacyclodécan-1-yl]-méthyle} styrène d'ytterbium de formule suivante . dit complexe C1-Yb. Une solution de L1 (1,12g, 2,42 mmoles) dans 40 mL d'eau qualité Milli Q (Millipore) est ajustée à pH=7 à l'aide d'une solution d'hydroxyde de potassium 0,2 M. La solution est filtrée et on additionne au filtrat sous agitation et goutte à goutte une solution de chlorure d'ytterbium (0,787 g, 2 mmoles) dans 30 mL d'eau Milli Q. Le pH du milieu est ajusté à 6 en fin d'addition. Après 1H30 d'agitation à température ambiante, le pH est à nouveau ajusté à 6 puis la solution est filtrée. Le filtrat est récupéré et évaporé sous pression réduite. Le solide résiduel est repris dans 80 mL de méthanol et les sels qui précipitent sont éliminés par filtration. L'opération est répétée jusqu'à ce qu'il ne se forme plus de précipités dans le méthanol. On isole 1,11 g de L1-Yb sous la forme d'une poudre blanche avec un rendement de 88%. Caractéristiques physico-chimiques RMN'H (400,13 MHz, CD3OD) : bH -136,0; -94,0; -89,7; - 82,4; -74,0; -71,6; -56,2; -54,9; - 33,8; -26,7; -12,6; 23,0; 24,5; 38,2; 40,4; 45,7; 65,3; 143,8; 161,9; 186,9; 210,6 MALDI-TOF : MH+ = 634,48 et MNa+ = 656,14 (Valeurs théoriques: 634,17 et 656,15) EXEMPLE 5 Cet exemple illustre la préparation du sel de formule suivante : o v ONa A une solution de Gly2OEt (11,3 g) dans 133 mL d'éthanol anhydre, on additionne 4,67 mL de soude à la concentration de 35% massique. Le milieu réactionnel est agité durant 16 heures à température ambiante. Le précipité formé est isolé par filtration et rincé avec 20 mL d'éthanol anhydre. Le filtrat est évaporé sous pression réduite et repris dans 30 mL d'éthanol anhydre. Le solide blanc qui précipite est récupéré par filtration. Les deux fractions sont rassemblées et après un séchage sous pression réduite, on isole 7,27 g de Gly2Na sous la forme d'une poudre blanche. Rendement : 66%. Caractéristiques physico-chimiques RMN1H (200,13 MHz, D2O) : SH 3,14 (2H, s, -CH2CO-), 3,69 (2H, s, CH2Ar) , 5,27 (1H, dd, j = 0,8/11,8 Hz, CH2=CH), 5,82 (1H, d, j = 0,8/17,8 Hz, CH2=CH), 6,76 (1H, dd, j = 10,8/17,8 Hz, CH2=CH), 7,32 (2H, d, j = 8,2 Hz, CHAr), 7,47 (2H, d, j=8, 2 Hz, CHAr) RMN13C (50,32 MHz, D2O) : 8c 43,9; 51,2; 113,6; 125,8 (2C) ; 128,4 (2C) ; 135,8; 135,9; 138,0; 180,5 EXEMPLE 6 Cet exemple illustre la préparation du sel de formule suivante : A une solution de G1y2'OEt (1,00g, 2,9 mmoles) dans 10 mL d'une solution éthanol/eau distillée (90/10), on additionne 0,21 g de potasse (1,25 éq., 3,7 mmoles). Le milieu réactionnel est agité durant 5 heures à température ambiante. Les solvants sont ensuite évaporés sous pression réduite et le résidu est trituré dans 8 mL d'éther éthylique. Le précipité formé est isolé par filtration et on isole 0,48 g de G1y2'K sous la forme d'une poudre blanche pure. Rendement : 47%. Caractéristiques physico-chimiques RMN1H (200,13 MHz, D2O) : SH 2,96 (2H, s, -CH2CO-), 3, 14 (4H, s, CH2Ar) , 4,98 (2H, d,j = 12,0 hz, CH2=CH), 5,52 (2H, d,j 18,0 Hz, CH2=CH), 6,47 (2H, dd,j = 10,0/18,0 Hz, CH2=CH), 7,14 (4H, d,j = 8,0 Hz, CHAr), 7,28 (4H, d,j = 8,0 Hz, CHAr) EXEMPLE 7 Cet exemple illustre la synthèse d'un complexe (Gly2)X Yb par réaction du (Gly2)Na avec du triflate d'ytterbium.20 A une solution de triflate d'ytterbium (7,05 g, 11,4 mmoles) dans 100 mL d'eau distillée, sous agitation vigoureuse, est additionné goutte à goutte Gly2Na (7,27 g, 3 éq.,34,09 mmoles) en solution dans 100 mL d'eau distillée. Après l'addition complète de Gly2Na, le pH du milieu réactionnel est ajusté à 7,5 (à l'aide de soude 1N ou d'acide chlorhydrique 1N) et porté 30 minutes à 50°C. Une fois le milieu réactionnel revenu à température ambiante, le pH est à nouveau ajusté à 7,5 et le milieu est agité pendant 90 minutes. Le précipité formé est isolé par filtration, rincé avec 20 mL d'eau distillée et séché à l'étuve durant 6 heures (40°C, sous vide). On obtient 5,46 g d'un mélange de complexes d'ytterbium sous la forme d'une poudre blanche. Caractéristiques physico-chimiques de la poudre blanche isolée Spectre MALDI-TOF: 869; 891 ; 1015 ; 1038 ; 1285 et 1658 Cette analyse MALDI-TOF (reproduite plusieurs fois) montre que la poudre est constituée d'un mélange de divers complexes d'ytterbium dinucléaires pouvant par hypothèse répondre à la formule générale suivante : Yb2 (Gly2) X (OH) y (H2O) Z avec x, y et z variables. Par exemple: si x=3, y=3 et z=4,MH+= 1038. Si x=2, y=4 et z=4, MH+=869. Analyse élémentaire Yb : % Massique observé d'Yb = 30,6% + 1,2% (valeur moyenne). EXEMPLE 8 Cet exemple illustre la synthèse d'un complexe formé de sels carboxylates de monomères de formule (III) et de cuivre (dit complexe (Gly2')2Cu). A une solution de chlorure de cuivre (II) (0,18 g, 1,3 mmoles) dans 10 mL d'eau distillée, on additionne goutte à goutte le composé Gly2'K (0,92 g, 2 éq., 2,7 mmoles) également en solution dans 10 mL d'eau distillée. Après l'addition complète de Gly2'K, le pH du milieu réactionnel est ajusté à 10 avec une solution de soude 1N. Le milieu réactionnel est agité à température ambiante durant 3 heures. Le précipité formé est récupéré par filtration, le gâteau est lavé avec deux fois 20 mL d'eau distillée et séché à 50°C sous pression réduite durant 8 heures. On obtient 0,59 g d'une poudre de couleur violette. Rendement=65%. Caractéristiques physico-chimiques Analyse élémentaire Cu : % Massique théorique de Cu= 9,4%�0,4% Massique observé de Cu = 9,5%�0,4%. EXEMPLE 9 Cet exemple décrit la préparation d'un matériau dopé à l'ytterbium obtenu par copolymérisation 30 de C1-Yb avec du divinylbenzène (DVB). 4125 Pour ce faire, un ballon de 10 mL est chargé avec 1 mL de DMSO, 100 mg de comonomères (C1-Yb + DVB avec des ratios variables) et 10 mg d'AiBN. La solution obtenue est dégazée par un bullage à l'argon durant 5 mn. Enfin, la solution est transférée dans un moule cylindrique en verre à l'aide d'une seringue et portée à 75°C durant 24 heures. Le gel obtenu est immergé dans l'éthanol durant une semaine afin d'échanger le DMSO par de l'éthanol. Le gel est ensuite séché au CO2 supercritique fournissant une mousse dopée à l'ytterbium. Le taux d'ytterbium est déterminé par analyse élémentaire. Différents essais ont été menés avec des ratios variables entre C1-Yb/DVB et les valeurs suivantes ont été obtenues : % Mas. théo. Yb 0, 9 3, 6 6, 3 13, 3 mélange initial* % Mas, obs. Yb 0,56�0,04% 2,6�0,1% 5,1�0,2% 12,1�0,5% dans mousses** *"% %Mas. théo. Yb"=% massique d'ytterbium dans mélange 20 initial de monomères (avant polymérisation), **"% Mas. obs. Yb" _% massique observé d'ytterbium dans les mousses isolées. EXEMPLE 10 Cet exemple illustre la préparation d'un matériau dopé à l'ytterbium par polymérisation de 25 (Gly2)XYb ou copolymérisation de (Gly2)XYb/DVB (50/50) ou (Gly2)XYb/TMPTA (50/50). Pour ce faire, un ballon de 25 mL est chargé avec 200 mg de (Gly2) XYb seul, de (Gly2)xYb/DVB (50/50) ou (Gly2)xYb/TMPTA (50/50), 30 mg d'AiBN, 3 mL de dibutylphtalate, 3 mL de chloroforme ou de THF et 1 mL de méthanol. Le mélange est agité à température ambiante jusqu'à l'obtention d'une solution limpide. La solution est alors placée à l'évaporateur rotatif afin d'éliminer le chloroforme et le méthanol (Température du bain = 35°C, environ 15 minutes, pression finale= 5 millibars). Après évaporation des co-solvants, on additionne alors 100 mg de co-monomère et la solution obtenue est dégazée par un bullage à l'argon durant 5 minutes. Enfin, la solution est transférée dans un moule cylindrique en verre à l'aide d'une seringue et portée à 90°C durant 16 heures. Le gel obtenu est immergé dans l'éthanol durant une semaine afin d'échanger le dibutylphtalate par de l'éthanol. Le gel est ensuite séché au CO2 supercritique fournissant une mousse dopée à l'ytterbium. Le taux d'ytterbium est déterminé par analyse élémentaire. Différents essais ont été menés et les valeurs suivantes ont été obtenues :30 (Gly2) xYb (Gly2) xYb/DVB (Gly2) xYb /TMPTA % Mas. théo. Yb 30,6 22,6 21,3 mélange initial * %Mas.obs.Yb dans 30,8� 1,2 22,7�0,9 21,4�0,9 mousses** *"% %Mas. théo. Yb"=% massique d'ytterbium dans mélange initial de monomères (avant polymérisation), **"% Mas. obs. Yb" _% massique observé d'ytterbium dans les mousses isolées. EXEMPLE 11 Cet exemple illustre la préparation d'un matériau dopé au cuivre par polymérisation de (Gly2 ) 2Cu. Pour ce faire, un ballon de 10 mL est chargé avec 1 mL de DMSO, 100 mg de Gly2Cu et 10 mg d'AiBN. La solution obtenue est dégazée par un bullage à l'argon durant 5 minutes puis transférée dans un moule cylindrique en verre à l'aide d'une seringue. Le milieu réactionnel est porté à 90°C durant 24 heures. Le gel obtenu est immergé dans l'éthanol durant une semaine afin d'échanger le DMSO par de l'éthanol. Le gel est ensuite séché au CO2 supercritique fournissant une mousse de couleur bleu dopée au cuivre. Le taux de cuivre est déterminé par analyse élémentaire. Différents essais ont été menés et les valeurs suivantes ont été obtenues: % massique théorique de Cu = 9,4%, %massique observé de Cu = 7,2% � 0,2%5 REVENDICATIONS 1. Procédé de préparation d'un matériau polymérique dopé par au moins un élément métallique comprenant une étape de polymérisation d'un complexe de coordination dudit élément métallique formé dudit élément et d'un ou plusieurs ligands dudit élément, le ou lesdits ligands appartenant à au moins un monomère comprenant au moins un groupe éthylénique. 2. Procédé selon la revendication 1, dans lequel ledit monomère comprend au moins un groupe porteur d'un doublet libre et éventuellement au moins un groupe chargé négativement. 3. Procédé selon la revendication 2, dans lequel le groupe porteur d'un doublet libre est un groupe amine. 4. Procédé selon la revendication 2, dans 20 lequel le groupe chargé négativement est un groupe carboxylate. 5. Procédé selon l'une quelconque des revendications précédentes, dans lequel le monomère 25 répond à la formule (I) suivante : R R2 (I) dans laquelle :- R représente un groupe choisi parmi les groupes de formules suivantes . - R1 et R2 représentent, indépendamment, H, un groupe 5 alkyle, un groupe aryle, un groupe de formules suivantes . R' m o Rio R9 R11 et R12 correspondant, indépendamment, à des groupes répondant à la même définition que R1 et R2 donnée ci-10 dessus ; - R' est un groupe OR13r amine; - R3, R4, R5, R6, R7 représentent, indépendamment, H, un groupe éthylénique, un groupe alkyle, un groupe aryle, un groupe -0-aryle, un groupe -0-alkyle, un groupe 15 acyle, un groupe alkylaryle, un atome d'halogène, lesdits groupes alkyle, aryle, alkylaryle, -0-aryle, 0-alkyle étant éventuellement perfluorés, un ou plusieurs atomes d'oxygène, d'azote, de soufre et/ou de sélénium pouvant s'intercaler dans lesdits groupes, àcondition que l'un au moins des R3r R4, R5, R7 représente un groupe éthylénique; - R8, R9 et Ru représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, 0-alkyle étant éventuellement perfluorés, un ou plusieurs atomes d'oxygène, d'azote, de soufre et/ou de sélénium pouvant s'intercaler dans lesdits groupes ; R13 représente H, un métal, un groupe alkyle, un groupe aryle, un groupe acyle, un groupe alkylaryle, lesdits groupes alkyle, aryle, alkylaryle étant éventuellement perfluorés et un ou plusieurs atomes d'oxygène, de soufre et/ou de sélénium pouvant s'intercaler dans lesdits groupes ; - k, 1 et m sont des entiers allant de 0 à 20 ; et les sels de ceux-ci. 6. Procédé selon la revendication 5, dans lequel R est un groupe de formule : et l'un au moins des R1 et R2 est un groupe de formule : \ / mR' 0R3 à R-7, R', 1 et m ayant les mêmes significations que celles exposées à la revendication 5. 7. Procédé selon la revendication 5 ou 6, 5 dans lequel R est un groupe de formule : R1 est un groupe de formule : R' O et R2 est un atome d'hydrogène, R3 à R-7, R', 1 et m ayant 10 les mêmes significations que celles exposées à la revendication 5. 8. Procédé selon la revendication 7, dans lequel le monomère répond à la formule (II) suivante : o O R13 R13 représentant H, un métal ou un groupe alkyle. 9. Procédé selon la revendication 5 ou 6, dans lequel R est un groupe de formule : 15 20R1 est un groupe de formule : \ / mR' o et R2 est un groupe de formule : 1 et m, R3 à R7 et R' ayant les mêmes significations que celles données à la revendication 5. 10. Procédé selon la revendication 9, dans 10 lequel le monomère répond à la formule (III) suivante : o R13 représentant H, un métal ou un groupe alkyle. 11. Procédé selon l'une quelconque des revendications 1 à 4, dans lequel le monomère comprend une amine cyclique comprenant au moins deux atomes 5 d'azote. 12. Procédé selon la revendication 11, dans lequel le monomère répond à la formule (IV) suivante : (IV) 10 dans laquelle : - R14 représente un groupe choisi parmi les groupes de formules suivantes . Rio Ry uuR16 R15- R'1 et R'2 représentent, indépendamment, un groupe alkyle, un groupe aryle, un groupe de formules suivantes . i ^ /R' /' m o Riz Ris R9 R11 et R12 correspondant, indépendamment, à des groupes répondant à la même définition que R'1 et R'2 donnée ci-dessus ; - R' est un groupe OR13r amine ; - R3, R4, R5, R6 et R7 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, - 0-aryle, -0-alkyle étant éventuellement perfluorés, un ou plusieurs atomes d'oxygène, d'azote, de soufre et/ou de sélénium pouvant s'intercaler dans lesdits groupes, à condition que l'un au moins des R3, R4, R5, R6, R7 représente un groupe éthylénique; - R3r R9 et R10 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle,-0-alkyle étant éventuellement perfluorés, un ou plusieurs atomes d'oxygène, d'azote, de soufre et/ou de sélénium pouvant s'intercaler dans lesdits groupes ; - R15 représente un groupe de formules suivantes : les R3 à R10 étant tels que définis ci-dessus ; R13 représente H, un métal, un groupe alkyle, un groupe aryle, un groupe acyle, un groupe alkylaryle, lesdits groupes alkyle, aryle, alkylaryle étant éventuellement perfluorés et un ou plusieurs atomes d'oxygène, de soufre et/ou de sélénium pouvant s'intercaler dans lesdits groupes ; - R16 représente un groupe de formule : (cH2) N - r 15 les R'1 et R'2 étant tels que définis ci-dessus ; - k, 1, m, u, p, q, r, x et w sont des entiers allant de 0 à 20, v est un entier allant de 1 à 20, à la condition que, lorsque x est égal à 0, (r+q)est au moins égale à 2, et lorsque x est égal à 1, au moins l'un des p, q, r est différent de O. 13. Procédé selon la revendication 12, dans 5 lequel R14 représente un groupe de formule suivante : et l'un au moins des R'1 et R'2 représente : R' o les R3 à R-7, R', 1 et m répondant à la même définition 10 que celle donnée à la revendication 12, p, q, r et x étant au moins égaux à 1. 14. Procédé selon la revendication 12 ou 13, dans lequel R14 est un groupe de formule : R'1 et R'2 représentent un groupe de formule : 15 i m R' o 10 15les R3 à R-7, R', 1 et m répondant à la même définition que celle donnée à la revendication 12, p, q, r et x étant au moins égaux à 1. 15. Procédé selon l'une quelconque des revendications 12 à 14, dans lequel le monomère répond à la formule (V) suivante : R30 N R30 R13 représentant H, un métal ou un groupe alkyle. 16. Procédé selon la revendication 12, dans lequel R14 représente un groupe de formule : et l'un au moins des R'1 et R'2 représente : i' R' m o R15, R16, R', m, u et v répondant aux mêmes définitions que celles données à la revendication 12, p, q, r et x étant au moins égaux à 1. 17. Procédé selon la revendication 16, dans lequel R15 correspond à un groupe de formule : 1, R3 à R7 répondant à la même définition que celle 5 donnée à la revendication 12, et les groupes R'1 et R'2 représentent un groupe de formule : R' O avec m et R' répondant à la même définition que celle donnée à la revendication 12, p, q, r et x étant au 10 moins égaux à 1. 18. Procédé selon la revendication 17, dans lequel le monomère répond à la formule (VI) suivante : O\ 0 OR,3 --ORi3 OR3 N O~ \ \ O N 1 I R130 I N~N N R130 R 15 R13 représentant H, un métal ou un groupe alkyle. 19. Procédé selon l'une quelconque des revendications précédentes, dans lequel l'élément métallique est choisi parmi les métaux alcalins, les métaux alcalino-terreux, les métaux de transition, les lanthanides, les actinides ainsi que les éléments Al, Ga, Ge, In, Sn, Sb, Tl, Pb, Bi ou Po. 20. Procédé selon la revendication 19, dans lequel l'élément métallique est un élément lanthanide, tel que l'ytterbium. 21. Procédé selon l'une quelconque des revendications précédentes, dans lequel l'étape de polymérisation est réalisée en présence d'un ou plusieurs comonomères différents du monomère défini selon l'une quelconque des revendications 1 à 20. 22. Procédé selon la revendication 21, dans lequel le ou les comonomères sont choisis parmi les monomères styréniques et les monomères acrylates. 23. Procédé selon la revendication 21 ou 22, dans lequel le ou les comonomères comprennent au 25 moins deux groupes éthyléniques. 24. Procédé selon la revendication 22 ou 23, dans le ou les comonomères répondent à l'une des formules (VII) ou (VIII) suivantes :(R17)) 6-n n (VII) R~8 CH2ùO C O (VIII) dans lesquelles les (6-n) R17r identiques ou différents, représentent un atome d'hydrogène, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, -0-alkyle étant éventuellement perfluorés, R18 représente un groupe alkyle, R19 représente H ou un groupe alkyle et n étant un entier allant de 1 à 3. 25. Procédé selon la revendication 24, dans lequel le comonomère est le divinylbenzène. 26. Procédé selon la revendication 24, dans lequel le comonomère est le triméthylolpropanetriacrylate de formule suivante : CH2-O-CO-CH- CH2 CH3-CH2-C CH2-O-CO-CH-CH2 \CH2-O-CO-CH-CH215 27. Procédé selon l'une quelconque des revendications précédentes, comprenant, avant l'étape de polymérisation, une étape de préparation du complexe de coordination tel que défini à la revendication 1. 28. Procédé selon l'une quelconque des revendications précédentes, comprenant, après l'étape de polymérisation, une étape de séchage supercritique au CO2. 29. Procédé selon l'une quelconque des revendications précédentes, dans l'étape de polymérisation consiste en : - la copolymérisation d'un complexe de coordination formé d'un monomère de formule (V) telle que définie à la revendication 15 et d'ytterbium en présence de divinylbenzène ; - la polymérisation d'un complexe de coordination formé de monomères de formule (II) telle que définie à la revendication 8 et d'ytterbium ; - la copolymérisation d'un complexe de coordination formé de monomères de formule (II) telle que définie à la revendication 8 et d'ytterbium en présence de divinylbenzène ou de triméthylolpropanetriacrylate ; - la polymérisation d'un complexe de coordination formé de monomères de formule (III) telle que définie à la revendication 10 et de cuivre.30 30. Matériau polymérique dopé par au moins un élément métallique susceptible d'être obtenu par un procédé tel que défini selon l'une quelconque des définitions 1 à 29. 31. Utilisation du matériau tel que défini à la revendication 30, en tant catalyseur, matériaux luminescents, magnétiques, matériaux à empreinte ionique. 10 32. Utilisation du matériau tel que défini à la revendication 30, en tant qu'élément de cibles lasers. 15 33. Monomère répondant à la formule (I) suivante : R R2 (I) dans laquelle : - R représente un groupe choisi parmi les groupes de 20 formules suivantes : Rio Ry- R1 et R2 représentent, indépendamment, H, un groupe alkyle, un groupe aryle, un groupe de formules suivantes . o R12 Ris R9 R11 et R12 correspondant, indépendamment, à des groupes répondant à la même définition que R1 et R2 donnée ci-dessus ; - R' est un groupe OR13r amine; - R3, R4, R5, R6, R7 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, 0-alkyle étant éventuellement perfluorés, un ou plusieurs atomes d'oxygène, d'azote, de soufre et/ou de sélénium pouvant s'intercaler dans lesdits groupes, à condition que l'un au moins des R3r R4, R5, R6, R7 représente un groupe éthylénique; - R8, R9 et R10 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, 0-alkyle étant éventuellement perfluorés, un ouplusieurs atomes d'oxygène, d'azote, de soufre et/ou de sélénium pouvant s'intercaler dans lesdits groupes ; -R13 représente H, un métal, un groupe alkyle, un groupe aryle, un groupe acyle, un groupe alkylaryle, lesdits groupes alkyle, aryle, alkylaryle étant éventuellement perfluorés et un ou plusieurs atomes d'oxygène, de soufre et/ou de sélénium pouvant s'intercaler dans lesdits groupes ; - k, 1 et m sont des entiers allant de 0 à 20 ; et les sels de ceux-ci. 34. Monomère selon la revendication 33, dans lequel R est un groupe de formule : et l'un au moins des R1 et R2 est un groupe de formule : R' m O R3 à R-7, R', 1 et m ayant les mêmes significations que celles exposées à la revendication 33. 35. Monomère selon la revendication 33 ou 34, dans lequel R est un groupe de formule : 20R1 est un groupe de formule : \ / mR' O et R2 est un atome d'hydrogène, R3 à R-7, R', 1 et m ayant les mêmes significations que celles exposées à la revendication 33. 36. Monomère selon la revendication 35, dans lequel le monomère répond à la formule (II) suivante : o O R13 R13 représentant H, un métal ou un groupe alkyle. 37. Monomère selon la revendication 33 ou 34, dans lequel R est un groupe de formule : R1 est un groupe de formule :R' m O et R2 est un groupe de formule : 1 et m, R3 à R7, R' ayant les mêmes significations que 5 celles données à la revendication 33. 38. Monomère selon la revendication 37, dans lequel le monomère répond à la formule (III) suivante : o 10 R13 représentant H, un métal ou un groupe alkyle. 39. Monomère répondant à la formule (IV) suivante :(IV) dans laquelle : -R14 représente un groupe choisi parmi les groupes de formules suivantes : Rio Ry R16 uu R15 - R'1 et R'2 représentent, indépendamment, un groupe alkyle, un groupe aryle, un groupe de formules suivantes :i ^ /R' /' m o R12 Ris R9 R11 et R12 correspondant, indépendamment, à des groupes répondant à la même définition que R'1 et R'2 donnée ci-dessus ; - R' est un groupe OR13r amine ; - R3, R4, R5, R6 et R7 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, - 0-aryle, -0-alkyle étant éventuellement perfluorés, un ou plusieurs atomes d'oxygène, d'azote, de soufre et/ou de sélénium pouvant s'intercaler dans lesdits groupes, à condition que l'un au moins des R3, R4, R5, R6, R7 représente un groupe éthylénique; - R3r R9 et R10 représentent, indépendamment, H, un groupe éthylénique, un groupe alkyle, un groupe aryle, un groupe -0-aryle, un groupe -0-alkyle, un groupe acyle, un groupe alkylaryle, un atome d'halogène, lesdits groupes alkyle, aryle, alkylaryle, -0-aryle, 0-alkyle étant éventuellement perfluorés, un ou plusieurs atomes d'oxygène, d'azote, de soufre et/ou de sélénium pouvant s'intercaler dans lesdits groupes ;- R15 représente un groupe de formules suivantes : les R3 à Ru étant tels que définis ci-dessus ; R13 représente H, un métal, un groupe alkyle, un groupe aryle, un groupe acyle, un groupe alkylaryle, lesdits groupes alkyle, aryle, alkylaryle étant éventuellement perfluorés et un ou plusieurs atomes d'oxygène, de soufre et/ou de sélénium pouvant s'intercaler dans lesdits groupes ; - R16 représente un groupe de formule : R' l les R'1 et R'2 étant tels que définis ci-dessus ; -k, 1, m, u, p, q, r, x et w sont des entiers allant de 0 à 20, v est un entier allant de 1 à 20, à la condition que, lorsque x est égal à 0, (r+q) est au moins égale à 2, et lorsque x est égal à 1, au moins l'un des p, q, r est différent de O. 40. Monomère selon la revendication 39, dans lequel R14 représente un groupe de formule suivante : et l'un au moins des R'1 et R'2 représente R' O les R3 à R-7, R', 1 et m répondant à la même définition que celle donnée à la revendication 39, p, q, r et x étant au moins égaux à 1. 41. Monomère selon la revendication 39 ou 40, dans lequel R14 est un groupe de formule : R'1 et R'2 représentent un groupe de formule : R' 0 les R3 à R-7, R', 1 et m répondant à la même définition que celle donnée à la revendication 39, p, q, r et x étant au moins égaux à 1. 42. Monomère selon la revendication 41, dans lequel le monomère répond à la formule (V) suivante : R30 N R30 R12 représentant H, un métal ou un groupe alkyle. 43. Monomère selon la revendication 39, dans lequel R14 représente un groupe de formule : et l'un au moins des R'1 et R'2 représente / mR' o R15, R16, R', m, u et v répondant aux mêmes définitions que celles données à la revendication 39, p, q, r et x étant au moins égaux à 1. 44. Monomère selon la revendication 43, dans lequel R15 correspond à un groupe de formule :1, R3 à R7 répondant à la même définition que celle donnée à la revendication 39, et les groupes R'1 et R'2 représentent un groupe de formule : R' 0 avec m et R' répondant à la même définition que celle donnée à la revendication 39, p, q, r et x étant au moins égaux à 1. 45. Monomère la revendication 44, dans lequel le monomère répond à la formule (VI) suivante : O 0 ORis r- ùOR'3 OR3 N O~ \ \ O N 1 I R13O I N~N N R,3O R R13 représentant H, un métal ou un groupe alkyle. 46. Complexe de coordination d'un élément métallique avec un ou plusieurs monomères tels quedéfinis selon l'une quelconque des revendications 33 à 45.